도 2 를 참조 하 면 , 본원 발명 에 따른 신발창 을 제조 하 는 방법 은 제조 하 고자 하 는 형상 을 갖 는 캐비 티 가 형성 된 신발창 주형 을 제조 하 는 단계 ( 100 ) 와 , 폴리우레탄 을 50 ℃ - 70 ℃ 로 6 시간 내지 10 시간 가열 하 여 액상 으로 만드 는 단계 ( 101 ) 와 , 고상 의 고무 를 300 매시 내지 2000 매시 의 미분 말 상태 로 분쇄 한 미분 말 고무 를 준비 하 는 단계 ( 102 ) 를 포함 한다 . 폴리우레탄 은 열경화성 의 것 을 사용 하 므로 그 원료 인 폴리 올 , 다소 과잉 의 디 이소 이시아 네이트 를 혼합 하 여 가열 한다 . 이 때 , 신발창 을 전체 적 으로 부드럽 게 하 기 위하 여 디오피 ( DOP : dioctyl phthalic acid ) 를 3 중량 부 내외 로 더 첨가 할 수 있 다 . 또한 , 이산화 탄소 , 프레온 , 공기 등 의 발포제 와 , 실리콘 수지 등 의 기포 크기 조절 제 , 아민류 의 촉매 등 을 적량 더 첨가 할 수 있 다 . 상기 고상 의 미분 말 고무 는 고무 를 발포성 형 한 후 분쇄 함 으로써 기공 을 갖 게 하 면 , 액상 의 폴리우레탄 에서 확산 이 용이 하 고 확산 상태 를 오랫동안 유지 할 수 있 다 .